ТЕРМОЧУВСТВИТЕЛЬНЫЙ РАСТВОР ФОСФАТА АЛЮМИНИЯ, СПОСОБ ЕГО ПОЛУЧЕНИЯ И ЕГО ПРИМЕНЕНИЕ

2
3
2
5
2
2
5
2
3
1. Термочувствительный раствор фосфата алюминия, отличающийся тем, что состав фосфата алюминия находится в таких пределах, что 3AlO/PO (молярное соотношение) находится в интервале от 1,2 до 1,5, MO/PO (молярное соотношение) (M - щелочной металл) находится в интервале от 0,02 до 0,15, и концентрация AlO находится в интервале от 2 до 8 мас.%, и температура изменения состояния находится в интервале от 20 до 100°C.
2. Термочувствительный раствор фосфата алюминия по п.1, в котором щелочной металл в растворе фосфата алюминия является производным соли щелочного металла и ультрафосфорной кислоты.
3. Термочувствительный раствор фосфата алюминия по п.1 или 2, который является прозрачным со степенью пропускания света при 600 нм, составляющей не менее 90%, при температуре ниже температуры изменения состояния, и раствор является мутным со степенью пропускания света при 600 нм, составляющей не более 10%, при температуре не ниже температуры изменения состояния.
2
3
2
5
2
2
5
2
3
2
5
4. Способ получения термочувствительного раствора фосфата алюминия по любому из пп.1-3, отличающийся тем, что к раствору фосфата алюминия, состав которого соответствует величине 3AlO/PO (молярное соотношение), находящейся в интервале 0,9-1,2, добавляют соль щелочного металла и ультрафосфорной кислоты и гидрат алюминия и растворяют в нем таким образом, чтобы величина MO/PO (молярное соотношение) находилась в интервале 0,02-0,15, и состав 3AlO/PO (молярное соотношение) находился в интервале 1,2-1,5.
5. Антиоксидант для углеродных материалов, отличающийся тем, что содержит термочувствительный раствор фосфата алюминия по любому из пп.1-3.
6. Антиоксидант для углеродных материалов по п.5, в котором углеродные материалы являются угольными электродами.
7. Способ формирования антиокислительного покрытия на углеродном материале, отличающийся тем, что термочувствительный раствор фосфата алюминия по любому из пп.1-3 наносят на углеродный материал при температуре ниже температуры изменения состояния термочувствительного раствора фосфата алюминия, после чего углеродный материал сушат и затем углеродный материал обжигают.
8. Способ по п.7, в котором сушку выполняют при температуре не ниже 100°C.